(57)【要約】【課題】  構造が簡単でかつ低コストな表面処理装置を提供する。【解決手段】  プラズマガン１８内で発生したプラズマ３４は、アパーチャ２４を介して真空槽１２内に供給され、反射電極４０に向かって流れる。この反射電極４０は、プラズマガン１８と同様、絶縁電位とされているので、プラズマ３４内の電子は、これら反射電極４０およびプラズマガン１８間で電界振動する。さらに、真空槽１２内には、電磁コイル５０および５２によって、当該プラズマ３４をビーム状に閉じ込めるべく磁場が作用している。従って、プラズマ３４の密度が向上する。なお、真空槽１２は接地電位に接続されているので、当該真空槽１２の内壁、特に上面部分に、プラズマ３４内の電子が流れ込もうとする。しかし、この上面部分は円板状のプラズマ安定電極４６によって覆われているので、当該電子の進行は阻止される。これにより、プラズマ３４が安定化される。【選択図】        図１
2006169562.tif 000002
【特許請求の範囲】
【請求項１】
接地電位に接続され内部が排気される真空槽と、
上記真空槽内にプラズマを発生させるプラズマ発生手段と、
上記プラズマと上記真空槽の内壁との間に設けられ該プラズマ内の電子が該真空槽の内壁に流れ込むのを阻止する阻止手段と、
を具備する、表面処理装置。
【請求項２】
上記プラズマ発生手段は、電子を放出する電子放出手段と、上記電子放出手段の電位を基準とする正電圧が印加されると共に上記接地電位に接続された陽極手段と、上記電子放出手段と上記陽極手段とが設けられた空間に放電用のガスを供給する放電用ガス供給手段と、を備える、請求項１に記載の表面処理装置。
【請求項３】
上記プラズマ発生手段は、上記真空槽と電気的に絶縁され内部が該真空槽内と連通する中空体をさらに備え、該中空体内に上記電子放出手段と上記陽極手段とが設けられると共に上記放電用のガスが供給される、請求項２に記載の表面処理装置。
【請求項４】
上記阻止手段は板状体によって形成された、請求項１ないし３のいずれかに記載の表面処理装置。
【請求項５】
上記板状体は上記真空槽と電気的に絶縁された金属板である、請求項４に記載の表面処理装置。
【請求項６】
絶縁性の被膜を形成するための、請求項１ないし５のいずれかに記載の表面処理装置。
【発明の詳細な説明】
【技術分野】
【０００１】
この発明は、表面処理装置に関し、特に例えばプラズマを利用して被処理物の表面を処理する表面処理装置に関する。
【背景技術】
【０００２】
この種の表面処理装置として、従来、例えば特許文献１に開示されたものがある。この従来技術によれば、接地電位（ＧＮＤ）に接続された真空槽の上部略中央に、当該真空槽と電気的に絶縁されたプラズマ発生手段としてのプラズマガンが設けられている。このプラズマガンの内部空間は、その底部略中央に設けられたプラズマ出力口を介して真空槽内と連通しており、当該内部空間には、熱陰極，陽極および電子注入電極という３つの電極が、設けられている。
【０００３】
このうち、熱陰極は、例えばタングステン製フィラメントであり、プラズマガン内の上部の略中央に設けられている。そして、この熱陰極には、プラズマガン（真空槽）の外部にある直流電源装置から直流電力が供給される。一方、陽極は、モリブデン製の扁平な環状体であり、その中空部をプラズマ出力口に対向させた状態で、熱陰極の下方に設けられている。そして、この陽極には、プラズマガンの外部にある別の直流電源装置によって、熱陰極の電位を基準とする正極（プラス）の直流電圧が印加される。また、電子注入電極も、陽極と同様のモリブデン製の扁平な環状体であり、その中空部をプラズマ出力口に対向させた状態、つまり陽極と中心軸を一致させた状態で、当該陽極の下方に設けられている。そして、この電子注入電極は、プラズマガンの外部において接地電位に接続されると共に、当該プラズマガンの外部にあるさらに別の直流電源装置を介して熱陰極用の直流電源装置および陽極用の直流電源装置に接続される。さらに、プラズマガンの側壁には、当該プラズマガン内にアルゴンガス等の放電用ガスを導入するためのガス供給口が、設けられている。
【０００４】
かかるプラズマガンを備えた従来技術によって表面処理が行われる際は、まず、当該プラズマガン内を含む真空槽内が、真空ポンプによって排気される。そして、ガス供給口を介してプラズマガン内に放電用ガスが導入され、この状態で、熱陰極，陽極および注入電極のそれぞれが通電される。すると、熱陰極が加熱され、当該熱陰極から熱電子が放出される。この熱電子は、陽極に向かって加速される。そして、加速された熱電子は、放電用ガスの粒子（分子または原子）に衝突し、その衝撃によって、放電用ガスの粒子が電離して、プラズマが発生する。発生したプラズマは、プラズマ出力口を介して真空槽内に供給され、このプラズマを利用して、例えば放電洗浄（イオンボンバード）処理やイオン窒化処理、成膜処理等の各種表面処理が行われる。
【０００５】
なお、電子注入電極は、プラズマガン内の空間電位を安定化させるために設けられている。即ち、電子注入電極は、上述の如く接地電位に接続されると共に、直流電源装置を介して熱陰極および陽極に接続されている。これによって、熱陰極と陽極との間に発生するプラズマの電位、つまりプラズマガン内の空間電位が、接地電位を基準として安定化される。そして、このようにプラズマガン内の空間電位が安定化されることで、当該プラズマガン内、ひいては真空槽内での異常放電が抑制される。
【０００６】
さらに、電子注入電極は、プラズマ内の電子（一次電子および熱化したプラズマ電子）が真空槽の内壁に流れ込むのを防止する、換言すれば真空槽の内壁が一種の電極として作用するのを防止する機能をも、有する。即ち、表面処理において、特に成膜処理においては、真空槽の内壁が被膜材料によって汚染される。ここで、当該被膜材料が例えばＤＬＣ（Diamond Like Carbon）等の絶縁性物質である場合は、成膜処理が進むに連れて真空槽の内壁の導電率が変化する。従って、かかる真空槽の内壁が電極として作用すると、プラズマ諸量（プラズマ電位，プラズマ密度，電子温度等）が徐々に変化し、安定した（再現性の良い）プラズマが得られなくなる。そこで、従来技術では、真空槽の内壁が電極として作用しないように、換言すればプラズマ内の電子が真空槽の内壁ではなく電子注入電極に流れるように、当該電子注入電極用の直流電源装置が制御される。具体的には、電子注入電極と接地電位との間に流れる電流が零となるように、当該電子注入電極に印加される直流電圧が調整される。これによって、プラズマ諸量が一定となり、安定したプラズマが得られるようになる。
【特許文献１】特開２００４−２９２９３４号公報
【発明の開示】
【発明が解決しようとする課題】
【０００７】
しかし、上述の従来技術では、熱陰極および陽極の他に、電子注入電極という言わば第３の電極が、プラズマガン内に設けられている。従って、その分、プラズマガン内の構造が複雑になる。また、このように構造が複雑になることによって、当該プラズマガンのメンテナンス作業がし難くなる。特に電子注入電極を交換する際には、その中心を陽極の中心と一致させなければならず、そのような調整（言わば光軸調整）を行いながら当該電子注入電極を取り付けるのは非常に面倒であり、しかも容易ではない。さらに、電子注入電極用にも直流電源装置を設けなければならないので、装置全体のコストが高騰する。
【０００８】
そこで、この発明は、従来よりも構造が簡単でかつ低コストな表面処理装置を提供することを、目的とする。
【課題を解決するための手段】
【０００９】
かかる目的を達成するために、この発明の表面処理装置は、接地電位に接続され内部が排気される真空槽と、真空槽内にプラズマを発生させるプラズマ発生手段と、このプラズマ発生手段から発生されるプラズマと真空槽の内壁との間に設けられ当該プラズマ内の電子が真空槽の内壁に流れ込むのを阻止する阻止手段と、を具備するものである。
【００１０】
即ち、この発明では、真空槽の内部が排気される。そして、この真空槽内に、プラズマ発生手段によって、プラズマが発生される。ここで、真空槽は、接地電位に接続されている。従って、プラズマ内の電子は、当該真空槽の内壁に流れ込もうとする。しかし、真空槽の内壁とプラズマとの間には、阻止手段が設けられているので、プラズマ内の電子が真空槽の内壁に流れ込むことはない。つまり、真空槽の内壁が電極として作用することはない。
【００１１】
なお、プラズマ発生手段は、電子を放出する電子放出手段と、この電子放出手段の電位を基準として正電圧が印加されると共に接地電位に接続された陽極手段と、これら電子放出手段および陽極手段が設けられた空間に放電用のガスを供給する放電用ガス供給手段と、を備えるものであってもよい。かかる構成によれば、電子放出手段から放出された電子は、陽極手段に向かって加速される。そして、加速された電子は、放電用ガスの粒子に衝突し、その衝撃によって、当該放電用ガスの粒子が電離して、プラズマが発生する。また、陽極手段は、接地電位に接続されており、当該陽極手段には、電子放出手段の電位を基準とする正電圧が印加されている。従って、これら電子放出手段および陽極手段間に発生するプラズマの空間電位は、接地電位を基準として安定化される。
【００１２】
また、プラズマ発生手段は、真空槽と電気的に絶縁され、かつ内部が真空槽内と連通する中空体を、さらに備えるものであってもよい。そして、この中空体内に、電子放出手段および陽極手段が設けられると共に、当該中空体内に、放電用ガスが供給されるようにしてもよい。この場合、プラズマは、中空体内で発生し、当該中空体内から真空槽内に供給される。
【００１３】
さらに、阻止手段は、板状体によって形成されたものであってもよい。具体的には、例えば、真空槽の内壁のうち、プラズマ内の電子が流れ込みそうな部分を、当該板状体によって覆えばよい。かかる板状体を用いることで、阻止手段を簡単かつ安価に形成することができる。
【００１４】
なお、板状体としては、例えば金属板を用いることができる。この場合、当該金属板は、真空槽と電気的に絶縁されることが必要とされる。また、絶縁性部材によって当該板状体を形成してもよい。
【００１５】
そして、この発明は、ＤＬＣ膜等の絶縁性被膜を形成する表面処理装置に、特に有効である。即ち、絶縁性被膜を形成する際には、真空槽の内壁にも当該絶縁性被膜が付着する。従って、例えば、かかる真空槽の内壁が電極として作用すると、当該真空槽内に発生するプラズマが不安定になる。この発明では、上述の如く真空槽の内壁が電極として作用しないので、絶縁性被膜を形成する場合でも、安定したプラズマを得ることができる。
【発明の効果】
【００１６】
この発明によれば、真空槽の内壁とプラズマとの間に阻止手段が設けられているので、当該プラズマ内の電子が真空槽の内壁に流れ込むことはない。つまり、従来技術における電子注入電極のような第３の電極およびそれ専用の直流電源装置を設けることなく、安定したプラズマを得ることができる。従って、従来よりも構造が簡単でかつ低コストな表面処理装置を提供することができる。
【発明を実施するための最良の形態】
【００１７】
この発明の一実施形態について、図１および図２を参照して説明する。
【００１８】
図１に示すように、この実施形態に係る表面処理装置１０は、概略円筒形の真空槽１２を備えている。この真空槽１２は、当該円筒形の両端面に当たる面を、上下に位置させた状態、つまり上面および下面とした状態で、配置されている。なお、真空槽１２の内径は、例えば約１１００［ｍｍ］であり、当該真空槽１２内の高さ寸法は、例えば約８００［ｍｍ］である。また、真空槽１２は、耐食性および耐熱性の高い金属、例えばＳＵＳ３０４等のステンレス製とされており、その壁部は、接地電位に接続されている。
【００１９】
さて、真空槽１２の底部（図１において下側の壁部）の適宜位置（中心から外れた位置）には、排気口１４が設けられており、この排気口１４には、図示しない排気管を介して、真空槽１２の外部にある排気手段としての真空ポンプ１６が結合されている。さらに、真空槽１２の上部（図１において上側の壁部）の略中央には、プラズマ発生手段としてのプラズマガン１８が、絶縁性フランジ２０を介して、つまり真空槽１２と絶縁された状態、換言すれば電気的に絶縁電位（フローティング電位）とされた状態で、結合されている。
【００２０】
このプラズマガン１８は、中空体としての概略円筒形のステンレス製筺体２２を有している。そして、この筺体２２の底面（図１において下側の壁部）の中央には、当該筺体２２の内部と真空槽１２内とを連通させる円筒形のアパーチャ２４が、当該筺体２２の底面から下方に突出した状態で設けられている。なお、筺体２２の内径は、真空槽１２の内径よりも小さく、例えば約２００［ｍｍ］とされている。また、当該筺体２２内の高さ寸法もまた、真空槽１２の高さ寸法よりも小さく、例えば約２００［ｍｍ］とされている。そして、アパーチャ２４の内径は、筺体２２の内径よりも小さく、例えば約８０［ｍｍ］とされており、当該アパーチャ２４の突出量は、約５０［ｍｍ］とされている。また、アパーチャ２４は、任意に着脱可能とされている。
【００２１】
そして、筺体２２の内部には、電子放出手段としての熱陰極２６と、陽極手段としての陽極２８とが、設けられている。このうち、熱陰極２６は、直径が０．８［ｍｍ］〜１．０［ｍｍ］のタングステン製フィラメントで構成されており、筺体２２の上面付近において、アパーチャ２４と対向するように設けられている。そして、この熱陰極２６の両端は、筺体２２（真空槽１２）の外部にある直流電源装置３０に接続されている。熱陰極２６は、この直流電源装置３０から直流電力、言わばカソード電力Ｅｃが供給されることによって２０００［℃］以上に加熱される。そして、このように加熱されることで、当該熱陰極２６から熱電子が放出される。
【００２２】
一方、陽極２８は、モリブデン製の扁平な環状体であり、その中空部をアパーチャ２４に対向させた状態で、熱陰極２６の下方に設けられている。なお、当該熱陰極２６から陽極２８までの距離は、例えば５０［ｍｍ］〜１００［ｍｍ］程度とされている。そして、この陽極２８は、筺体２２の外部において接地電位に接続されると共に、上述とは別の直流電源装置３２を介して、熱陰極２６（直流電源装置３０の陽極端子）に接続されている。これによって、陽極２８には、熱陰極２６の電位を基準とする正極の直流電圧、言わばアノード電圧Ｖａが印加される。
【００２３】
なお、上述の熱陰極２６に供給されるカソード電力Ｅｃの大きさ（熱陰極２６の温度）、および陽極２８に印加されるアノード電圧Ｖａの大きさによって、後述するプラズマ３４のパワー、言わばプラズマガン出力Ｐｇが、決定される。また、アノード電圧Ｖａが変わると、陽極２８および熱陰極２６間に流れる電流、言わば放電電流Ｉａも、変わる。この実施形態では、熱陰極２６用の直流電源装置３０は、最大で４０［Ｖ］−６０［Ａ］の容量を有し、陽極２８用の直流電源装置３２は、最大で６０［Ｖ］−１００［Ａ］の容量を有する。これによって、最大で６０００［Ｗ］のプラズマガン出力Ｐｇを得ることができる。なお、熱陰極２６用の直流電源装置３０に代えて、交流の電源装置を用いることもできる。
【００２４】
さらに、筺体２２の側壁には、当該筺体２２内に放電用ガス、例えばアルゴン（Ａｒ）ガスおよび水素（Ｈ２）ガスを導入するための放電用ガス供給口３６が設けられている。このため、図には示さないが、当該放電用ガス供給口３６には、放電用ガス供給手段としての放電用ガス配管路が結合される。そして、この放電用ガス配管路および放電用ガス供給口３６を介して、筺体２２内に、アルゴンガスおよび水素ガスが個別に導入される。なお、放電用ガス配管路には、アルゴンガスおよび水素ガスのそれぞれの流量を調整するための放電用ガス流量調整手段、例えばマスフローコントローラが設けられている。また、放電用ガス供給口３６は、熱陰極２６と陽極２８との間に放電用ガスが供給されるように設けられており、詳しくは熱陰極２６に近い位置に設けられている。
【００２５】
そしてさらに、筺体２２の側壁には、当該筺体２２内に浄化用ガスを導入するための浄化用ガス供給口３８も設けられている。ここで、浄化用ガスとは、筺体２２（プラズマガン１８）内を浄化するためのものであり、具体的には、後述するシリコン含有ＤＬＣ膜の成膜過程において、筐体２２の内壁や熱陰極２６，陽極２８に炭素（Ｃ）が付着するのを防止するためのものである。この実施形態では、当該浄化用ガスとして、例えば酸素（Ｏ２）ガスが用いられる。このため、浄化用ガス供給口３８には、浄化用ガス供給手段としての図示しない浄化用ガス配管路が結合され、この浄化用ガス配管路および浄化用ガス供給口３８を介して、筐体２２内に、当該酸素ガスが導入される。なお、浄化用ガス配管路にも、浄化用ガス流量調整手段としての図示しないマスフローコントローラが設けられている。また、浄化用ガス供給口３８は、陽極２８とアパーチャ２４との間に浄化用ガスが供給されるように設けられており、詳しくは陽極２８寄りの位置に設けられている。
【００２６】
かかるプラズマガン１８と対向するように、真空槽１２内の底部側の位置に、反射手段としての反射電極４０が設けられている。この反射電極４０は、プラズマガン１８から真空槽１２内に供給されるプラズマ３４の粒子、特に電子（一次電子および熱化したプラズマ電子）を上方に向けて反射させるためのものであり、概略円皿状（厳密には上方端が開口された高さの低い円筒状）の収容器４２と、この収容器４２内に収容された金属製ウール４４と、によって構成される。このうち、収容器４２は、耐食性および耐熱性の高い金属、例えばステンレスによって形成されており、電気的には絶縁電位とされている。そして、金属製ウール４４は、直径が数［μｍ］〜数十［μｍ］の繊維状の金属が海綿状に形成されたものであり、例えば１０［ｍｍ］〜２０［ｍｍ］程度の厚さで、かつ上面が略平坦になるように、収容器４２内に敷き詰められている。なお、金属製ウール４４としても、耐食性および耐熱性の高い金属、例えばスチール（鋼鉄）製またはステンレス製のものが使用される。
【００２７】
また、真空槽１２内の上面近傍には、阻止手段としての円板状のプラズマ安定電極４６が、当該真空槽１２内の上面を覆うように設けられている。なお、このプラズマ安定電極４６の直径は、真空槽１２の内径よりも少し小さく、例えば１０００［ｍｍ］とされている。そして、厚さ寸法は、数［ｍｍ］、例えば３［ｍｍ］〜５［ｍｍ］程度とされている。また、当該プラズマ安定電極４６の中央には、アパーチャ２４との干渉を回避するため、換言すれば当該アパーチャ２４を挿通させるための、円形の貫通孔４８が穿設されている。この貫通孔４８の直径は、アパーチャ２４の外径よりも少し大きめ、例えば約１００［ｍｍ］とされている。かかるプラズマ安定電極４６もまた、耐食性および耐熱性の高い金属、例えばアルミニウム（詳しくは耐食処理が施されたアルミニウム）製とされており、電気的に絶縁電位とされている。また、このプラズマ安定電極４６は、真空槽１２の横方から任意に着脱可能とされており、このため、図には示さないが、真空槽１２の内周壁には、当該プラズマ安定電極４６を横方向に案内するための案内レールが、設けられている。
【００２８】
そして、真空槽１２の外部には、当該真空槽１２の上面および下面のそれぞれの周縁に沿うように、一対の電磁コイル５０および５２が設けられている。このうち上面側の電磁コイル５０は、プラズマガン１８（筺体２２）の周囲を取り巻くように設けられており、真空槽１２の外部にある図示しない第１磁界発生用電源装置から直流電流Ｉｃａが供給されることによって、当該プラズマガン１８内の放電を助勢する磁場（磁界）を発生する。一方、真空槽１２の下面側の電磁コイル５２は、当該真空槽１２を間に挟んで上面側の電磁コイル５０と対向するように設けられており、真空槽１２の外部にある図示しない第２磁界発生用電源装置から直流電流Ｉｃｂが供給されることによって、上面側の電磁コイル５０と共に真空槽１２内にプラズマ３４をビーム状に閉じ込めるための磁場（ミラー磁場）を発生する。なお、各電磁コイル５０および５２に供給される直流電流ＩｃａおよびＩｃｂの大きさは、任意に調整可能とされており、この実施形態では、当該直流電流ＩｃａおよびＩｃｂを制御することで、真空槽１２内の中央付近において２０［Ｇ］〜１００［Ｇ］の磁場を得ることができる。
【００２９】
そして、ビーム状に整形されたプラズマ３４を中心としてこれを取り囲むように、表面処理の対象である複数（例えば数個〜十数個）の被処理物５４，５４，…が、真空槽１２内に配置される。即ち、真空槽１２内には、プラズマ３４から距離を置いてこれを取り囲むように、支持手段としての複数のホルダ５６，５６，…が、当該プラズマ３４を中心とする円周方向に沿って等間隔に設けられている。そして、各被処理物５４，５４，…は、これらのホルダ５６，５６，…によって１つずつ支持される。なお、それぞれのホルダ５６は、ギア機構５８を介して、円盤状の公転台６０の周縁部分に結合されている。そして、公転台６０の底面（図１において下側の面）の中央には、回転軸６２の一端が固定されており、当該回転軸６２の他端は、真空槽１２の外部にあるモータ６４のシャフト６６に結合されている。
【００３０】
即ち、モータ６４のシャフト６６が例えば図１に矢印６８で示す方向に回転すると、公転台６０が同方向に回転し、これに伴って、各被処理物５４，５４，…がプラズマ３４の周りを回転し、言わば公転する。さらに、それぞれのギア機構５８による回転伝達作用によって、それぞれのホルダ５６は図１に矢印７０で示す方向に回転する。そして、このホルダ５６自体の回転に伴って、それぞれの被処理物５４もまた同方向に回転し、言わば自転する。このように各被処理物５４，５４，…が自公転することで、当該各被処理物５４，５４，…に対するプラズマ３４の影響力が均一化される。なお、公転速度（回転数）は、例えば０．５［ｒｐｍ］〜１［ｒｐｍ］であり、自転速度は、例えば３０［ｒｐｍ］〜６０［ｒｐｍ］（公転速度の６０倍）である。
【００３１】
さらに、それぞれの被処理物５４には、ホルダ５６，ギア機構５８，公転台６０および回転軸６２を介して、真空槽１２の外部にあるバイアス印加手段としてのパルス電源装置７２から、バイアス電圧としての非対称パルス電圧が印加される。この非対称パルス電圧は、ハイレベル（Ｈレベル）の電圧値が＋３７［Ｖ］、ローレベル（Ｌレベル）の電圧値が−３７［Ｖ］以下の、いわゆる負パルス電圧であり、その周波数は、１０［ｋＨｚ］〜２５０［ｋＨｚ］の範囲で任意に調整可能とされている。また、当該非対称パルス電圧のデューティ比（１周期に対するハイレベル期間の比率）およびローレベルの電圧値も、任意に調整可能とされている。そして、これら周波数，デューティ比およびローレベル電圧値を調整することで、当該非対称パルス電圧の平均電圧値（直流換算値）Ｖｄｃを０［Ｖ］〜−１０００［Ｖ］の範囲で任意に制御することができる。
【００３２】
そして、真空槽１２内の側壁の近傍であって、公転台６０の外周縁（被処理物５４，５４，…公転経路）よりも外側の或る位置に、温度制御手段としての電熱ヒータ７４が設けられている。この電熱ヒータ７４は、被処理物５４，５４，…を加熱するためのものであり、その加熱温度は、真空槽１２の外部にある図示しないヒータ用電源装置によって制御される。
【００３３】
また、真空槽１２内の側壁の近傍であって、電熱ヒータ７４と対向する位置に、後述するマグネトロンスパッタリング法（以下、単にスパッタリング法と言う。）による成膜処理において使用されるマグネトロンスパッタカソード７６が、配置されている。このマグネトロンスパッタカソード７６は、真空槽１２の中央に向けて配置された平板状のターゲット７８と、このターゲット７８の背面（真空槽１２の外側に向いた面）に近接して設けられたマグネット８０とによって、構成されている。このうち、ターゲット７８は、例えば純度が９９．９［％］以上（いわゆる３Ｎ）のチタン（Ｔｉ）によって形成されており、その高さ寸法は７００［ｍｍ］、幅寸法は１４０［ｍｍ］、厚さ寸法は１０［ｍｍ］とされている。そして、このターゲット７８には、真空槽１２の外部にある図示しないスパッタ用電源装置から最大で１５［ｋＷ］の負極の直流電力が供給される。一方、マグネット８０は、ターゲット７８のスパッタ効率を向上させるためのものであり、図には詳しく示さないが、永久磁石とヨークとを適宜組み合わせたものである。なお、この実施形態では、マグネトロンスパッタカソード７６を１つのみ設けているが、生産性を向上させるために複数設けてもよい。
【００３４】
そしてさらに、真空槽１２の側壁には、後述するプラズマＣＶＤ（Chemical Vapor Deposition）法による成膜処理において当該真空槽１２内に材料ガスとしてのＴＭＳ（Tetramethyl
silane；Ｓｉ（ＣＨ３）４）ガスおよびアセチレン（Ｃ２Ｈ２）ガスを導入するための材料ガス供給口８２が設けられている。このため、図には示さないが、当該材料ガス供給口８２には、材料ガス供給手段としての材料ガス配管路が結合される。そして、この材料ガス配管路および材料ガス供給口８２を介して、真空槽１２内に、ＴＭＳガスおよびアセチレンガスが個別に導入される。なお、材料ガス配管路にも、ＴＭＳガスおよびアセチレンガスのそれぞれの流量を調整するための材料ガス流量調整手段としてのマスフローコントローラが設けられている。そして、材料ガス供給口８２は、真空槽１２内の上面に近い位置であって、上述したプラズマ安定電極４６よりも下方の位置に材料ガスが供給されるように設けられている。また、真空槽１２内において材料ガスが効率よく散布されるように、図には示さないが、当該材料ガス供給口８２には、真空槽１２内に向けて水平に延伸するガスノズルが設けられており、このガスノズルには、その長さ方向に沿って複数のガス噴出孔が穿設されている。
【００３５】
このように構成された表面処理装置１０によれば、例えば図２に示すように、それぞれの被処理物５４の表面に中間層としてのチタン膜１００を形成し、さらにこのチタン膜１００の上にシリコンが含有されたＤＬＣ膜１０２を形成することができる。なお、チタン膜１００は、スパッタリング法による成膜処理によって形成され、シリコン含有ＤＬＣ膜１０２は、プラズマＣＶＤ法による成膜処理によって形成される。また、これらの成膜処理に先立って、被処理物５４に含まれる不純物ガスを取り除くための脱ガス処理、および当該被処理物５４の表面に付着した不純物を取り除くため放電洗浄処理が、この順番で行われる。そして、この実施形態の表面処理装置１０によれば、これらの脱ガス処理，放電洗浄処理，スパッタリング法による成膜処理およびプラズマＣＶＤ法による成膜処理を、連続して（つまり真空を破らずに１バッチで）行うことができる。
【００３６】
即ち、まず、真空ポンプ１６によって、プラズマガン１８（筺体２２）内を含む真空槽１２内が排気される。そして、被処理物５４，５４，…を自公転させるべく、モータ６４が駆動される。さらに、電熱ヒータ７４が通電され、被処理物５４，５４，…が百［℃］〜数百［℃］に加熱される。これによって、被処理物５４，５４，…内の不純物ガスが排出され、つまり脱ガス処理が行われる。この脱ガス処理の終了後、電熱ヒータ７４への通電が停止され、続いて放電洗浄処理が行われる。
【００３７】
放電洗浄処理においては、プラズマガン１８内に、アルゴンガスおよび水素ガスが導入される。そして、熱陰極２６，陽極２８，電磁コイル５０および５２のそれぞれが通電される。さらに、被処理物５４，５４，…に対して、バイアス電圧（非対称パルス電圧）が印加される。すると、熱陰極２６が加熱され、当該熱陰極２６から熱電子が放出される。この熱電子は、陽極２８に向かって加速される。そして、加速された熱電子は、アルゴンガスの粒子および水素ガスの粒子に衝突し、その衝撃によって、アルゴンガス粒子および水素ガス粒子が電離し、プラズマ３４が発生する。また、このとき、プラズマガン１８内には、上方側の電磁コイル５０による磁場が作用しているので、熱電子は螺旋運動する。これによって、熱電子がアルゴンガス粒子および水素ガス粒子に衝突する回数および確率が増大し、放電効率が向上する。
【００３８】
そして、プラズマガン１８内で発生したプラズマ３４は、アパーチャ２４を介して真空槽１２内に供給され、反射電極４０に向かって流れる。しかし、この反射電極４０は、絶縁電位とされているので、プラズマ３４内の電子は、ここで反射されて、上方、つまりプラズマガン１８に向かって流れる。ところが、プラズマガン１８（筺体２２）もまた、絶縁電位とされているので、当該プラズマ３４内の電子は、プラズマガン１８と反射電極４０との間で電界振動する。さらに、真空槽１２内には、上述の如く電磁コイル５０および５２によって、当該プラズマ３４をビーム状に閉じ込めるべく磁場が作用している。従って、プラズマ３４内の電子の動きが活性化され、当該プラズマ３４の密度が向上する。この実施形態では、例えば真空槽１２内の圧力が０．１［Ｐａ］という比較的に低い圧力であるにも拘らず、１０１１［ｃｍ−３］台という高密度なプラズマ３４を得ることができる。つまり、この実施形態では、上述した熱陰極２６および陽極２８を含むプラズマガン１８，反射電極４０，１対の電磁コイル５０および５２によって、いわゆる熱陰極ＰＩＧ（Penning Ionization Gauge）型プラズマ源が構成されており、かかる構成とすることで、高密度なプラズマ３４を得ることができる。
【００３９】
なお、プラズマガン１８内にある陽極２８は、上述の如く接地電位に接続されており、当該陽極２８には、熱陰極２６の電位を基準とする正極のアノード電圧Ｖａが印加されている。従って、プラズマガン１８内の空間電位は、接地電位を基準として安定化される。このようにプラズマガン１８内の空間電位が安定化されることで、当該プラズマガン１８内、ひいては真空槽１２内での異常放電が抑制される。
【００４０】
さて、真空槽１２内においては、被処理物５４，５４，…にバイアス電圧が印加されているので、当該被処理物５４，５４，…の表面に、プラズマ３４内のアルゴンイオンおよび水素イオンが衝突する。これによって、被処理物５４，５４，…の表面が洗浄される。そして、かかる放電洗浄処理の終了後、水素ガスの導入が停止され、続いてスパッタリング法による成膜処理が行われる。
【００４１】
スパッタリング法による成膜処理においては、上述したスパッタ用電源装置によってターゲット７８が通電される。すると、このターゲット７８の表面にアルゴンイオンが衝突し、その衝撃によって当該ターゲット７８からチタン粒子が叩き出される（スパッタされる）。そして、このチタン粒子は、被処理物５４，５４，…の表面に衝突し、堆積する。これによって、被処理物５４，５４，…の表面にチタン膜１００が形成される。そして、このスパッタリング法による成膜処理の終了後、ターゲット７８への通電が停止され、続いてプラズマＣＶＤ法による成膜処理が行われる。
【００４２】
プラズマＣＶＤ法による成膜処理においては、真空槽１２内に、ＴＭＳガスおよびアセチレンガスが導入される。また、これと同時に、プラズマガン１８内に、酸素ガスが導入される。すると、真空槽１２内においては、プラズマ３４の作用によって、ＴＭＳガスおよびアセチレンガスが電離される。そして、当該ＴＭＳガスに含まれるシリコン（Ｓｉ）およびアセチレンガスに含まれる炭素が互いに反応し、その化合物であるシリコン含有ＤＬＣが被処理物５４，５４，…の表面（チタン膜１００の上）に堆積する。これによって、シリコン含有ＤＬＣ膜１０２が形成される。
【００４３】
また、このとき、アセチレンガスに含まれる炭素が、真空槽１２内からアパーチャ２４を介してプラズマガン１８（筐体２２）内に侵入する。これによって、アパーチャ２４の内壁、プラズマガン１８の内壁，熱陰極２６および陽極２８が、当該炭素で汚染される。しかし、プラズマガン１８内には、上述の如く酸素ガスが導入されているので、当該プラズマガン１８内に侵入した炭素は、この酸素ガスと反応して、二酸化炭素（ＣＯ２）となる。そして、この二酸化炭素は、真空ポンプ１６によって、外部に排出される。つまり、プラズマガン１８内に酸素ガスが導入されることで、当該プラズマガン１８内が炭素で汚染されるのが防止され、つまり浄化される。このことは、プラズマガン１８内のメンテナンスを行う上で、特に消耗品である熱陰極２６および陽極２８の寿命を延ばす上で、極めて有効である。
【００４４】
かかるプラズマＣＶＤ法による成膜処理の終了後、全ての通電、およびガスの導入が停止される。そして、暫くの冷却期間が置かれた後、真空槽１２内が大気に開放され、当該真空槽１２内から被処理物５４，５４，…が取り出される。これで、この表面処理装置１０による一連の処理が完了する。
【００４５】
ところで、上述の放電洗浄処理等の表面処理においては、真空槽内１２内に供給されたプラズマ３４内の電子が、接地電位に接続された当該真空槽１２の内壁に流れ込もうとする。より具体的には、真空槽１２の内壁のうち、上面部分、つまり反射電極４０が存在せず、また電磁コイル５０および５２による磁場によって拘束されない部分に、プラズマ３４内の電子が流れ込もうとする。しかし、上述したように真空槽１２の上面部分はプラズマ安定電極４６によって覆われており、このプラズマ安定電極４６は電気的に絶縁電位とされている。従って、例えば図１に矢印９０，９０，…で示すように、プラズマ３４内の電子が真空槽１２の上面部分に流れ込もうとしても、その進行はプラズマ安定電極４６によって阻止される。よって、当該上面部分を含む真空槽１２内壁にプラズマ３４内の電子が流れ込むことはなく、換言すれば真空槽１２の内壁が電極として作用することはない。
【００４６】
このことは、プラズマ３４を安定化させる上で、極めて重要である。即ち、表面処理、特にシリコン含有ＤＬＣ膜１０２を形成するための成膜処理においては、真空槽１２の内壁に、シリコンを含有する軟質な炭素（Polymer Like Carbon）が付着する。この軟質な炭素は、絶縁性物質であるため、成膜処理が進むに連れて（または繰り返される度に）、真空槽１２の内壁の導電率が変化する。従って、かかる真空槽１２の内壁が電極として作用すると、プラズマ３４の諸量が変化し、当該プラズマ３４が不安定になる。しかしながら、この実施形態では、上述の如くプラズマ安定電極４６によって真空槽１２の内壁が電極として作用するのが防止されるので、再現性の良い安定したプラズマ３４を得ることができる。
【００４７】
また、シリコン含有ＤＬＣ膜１０２の成膜処理においては、反射電極４０、特に当該反射電極４０の主体である金属製ウール４４の表面に、炭素が付着する。そして、この金属製ウール４４に付着した炭素が剥離して、被処理物５４，５４，…の表面に再付着し、当該被処理物５４，５４，…の表面が汚染されることが、懸念される。しかし、この実施形態によれば、金属製ウール４４に堆積した炭素が剥離しない（または剥離し難い）ことが、確認された。これは、金属製ウール４４の表面積が大きいこと、およびその柔軟性に起因すると、推察される。即ち、金属製ウール４４の表面積は、例えば平板等の平面的なものに比べて、極めて大きい。よって、その分、金属製ウール４４に対する炭素の密着力が増大し、当該金属製ウール４４に付着した炭素が剥離し難くなるものと、推察される。また、金属製ウール４４に付着した炭素は、当該金属製ウール４４に応力が働くことによって剥離する。ところが、金属製ウール４４は、上述したように細長い繊維状の金属によって形成されているので、これに応力が働いても、その応力に追随して金属製ウール４４（繊維状の金属）自体も柔軟に変形し（撓り）、これによっても炭素の剥離が抑制されるものと、推察される。従って、金属製ウール４４の表面に付着した炭素によって、被処理物５４，５４，…の表面が汚染されることはない。
【実施例】
【００４８】
被処理物５４として、直径が３１［ｍｍ］で、厚さ寸法が３［ｍｍ］の円板状のＳＣＭ４１５浸炭鋼（表面粗さ；Ｒｍａｘ≦０．１［μｍ］）を用い、かかる被処理物５４の一方主面にのみ、図２に示したようなチタン膜１００およびシリコン含有ＤＬＣ膜１０２を形成する実験を行った。なお、シリコン含有ＤＬＣ膜１０２については、シリコンの含有量が比較的に多い層と少ない層とがこの順番で積層された２層構造とした。
【００４９】
即ち、まず、真空ポンプ１６によって、真空槽１２内を２×１０−３［Ｐａ］まで排気する。そして、モータ６４を駆動させて、被処理物５４，５４，…を自公転させる。さらに、電熱ヒータ７４に通電して、被処理物５４，５４，…を１５０［℃］に加熱して、脱ガス処理を行う。そして、この脱ガス処理を４０分間にわたって行った後、電熱ヒータ７４への通電を停止し、続いて放電洗浄処理を行う。
【００５０】
放電洗浄処理においては、プラズマガン１８内に、４０［ＳＣＣＭ］の流量でアルゴンガスを導入すると共に、１５０［ＳＣＣＭ］の流量で水素ガスを導入する。このとき、真空槽１２内の圧力を０．１５［Ｐａ］に維持する。この圧力は、図示しないコンダクタンスバルブによって調整される。さらに、熱陰極２６，陽極２８，電磁コイル５０および５２に通電して、プラズマ３４を発生させる。なお、プラズマガン出力Ｐｇは、５００［Ｗ］とする。そして、各電磁コイル５０および５２に供給する電流ＩｃａおよびＩｃｂを、それぞれ８［Ａ］とする。さらに、各被処理物５４，５４，…に対し平均電圧値Ｖｄｃが−６００［Ｖ］のバイアス電圧を印加する。そして、この条件による放電洗浄処理を２０分間にわたって行う。
【００５１】
かかる放電洗浄処理の後、続いて、チタン膜１００を形成するための成膜処理を行う。即ち、水素ガスの導入を停止する。そして、アルゴンガスの流量を８０［ＳＣＣＭ］とすると共に、真空槽１２内の圧力を０．５［Ｐａ］に調整する。さらに、ターゲット７８に８［ｋＷ］（−４００Ｖ／２０Ａ）の直流電力を供給する。これ以外の条件は、放電洗浄処理のときと同様である。そして、かかる条件下で、３分間にわたってプレスパッタ処理（ターゲット７８の前面側に設けられた図示しないシャッタを閉じた状態で当該ターゲット７８のみをスパッタする処理）を行った後、本編の成膜処理を１０分間にわたって行う。これによって、膜厚が約０．２［μｍ］のチタン膜１００が形成された。
【００５２】
そして、チタン膜１００の成膜後、シリコン含有ＤＬＣ膜１０２を形成するための成膜処理を行う。即ち、ターゲット７８への通電を停止する。そして、アルゴンガスの流量を４０［ＳＣＣＭ］とする。さらに、真空槽１２内に、６０［ＳＣＣＭ］の流量でＴＭＳガスを導入すると共に、１５０［ＳＣＣＭ］の流量でアセチレンガスを導入する。そして、真空槽１２内の圧力を０．３［Ｐａ］とし、被処理物５４，５４，…に印加するバイアス電圧の電圧値Ｖｄｃを−５５０［Ｖ］とする。これ以外の条件は、チタン膜１００の成膜時と同様である。これによって、シリコン含有ＤＬＣ膜１０２のうちシリコンの含有量が比較的に多い層が形成される。この層の成膜時間を５分間とすることで、膜厚は約０．２［μｍ］となる。
【００５３】
続いて、ＴＭＳガスの流量を１０［ＳＣＣＭ］に低減すると共に、アセチレンガスの流量を２００［ＳＣＣＭ］に増加させる。そして、プラズマガン１８内に、酸素ガスを１０［ＳＣＣＭ］の流量で導入する。さらに、プラズマガン出力Ｐｇを、２０００［Ｗ］に増大させる。これ以外の条件は、上述と同様である。これによって、シリコンの含有量が少ない層が形成され、かかる成膜処理を６０分間にわたって行うことで、膜厚は約３［μｍ］となる。
【００５４】
なお、上述の如くプラズマガン１８内に酸素ガスを導入することで、当該プラズマガン１８内に流入する炭素を排除することができる。また、既にプラズマガン１８内（筺体２２の内壁，アパーチャ２４の内壁，熱陰極２６および陽極２８）に付着した炭素も、当該酸素ガスと反応して、取り除かれる。
【００５５】
このとき、酸素ガスは、プラズマ３４によって電離されるが、この電離によって生じた酸素イオンは、真空槽１２内にも流れ込み、シリコン含有ＤＬＣ膜１０２（シリコンの含有量が少ない層）内に入り込む。ここで、当該酸素には、シリコン含有ＤＬＣ膜１０２の潤滑性を向上させる作用がある。また、このシリコン含有ＤＬＣ膜１０２に含まれるシリコンにも、潤滑性を向上させる作用がある。しかし、シリコンの含有量が多いと、シリコン含有ＤＬＣ膜１０２の耐摩耗性（硬度）が低下する。このため、この実施例では、当該シリコン含有ＤＬＣ膜１０２の上層においてシリコンの含有量を減らしている。その反面、このようにシリコンの含有量が減ることでシリコン含有ＤＬＣ膜１０２の潤滑性が低下するが、その低下分は、酸素によって補償される。つまり、酸素ガスは、プラズマガン１８内を浄化するという作用の他に、シリコン含有ＤＬＣ膜１０２の潤滑性を向上させるという作用をも奏する。
【００５６】
このシリコン含有ＤＬＣ膜の成膜後、全ての通電、およびガスの導入を停止する。そして、２０分間の冷却期間を置いた後、真空槽１２を開けて、被処理物５４，５４，…を取り出し、一連の処理を終了する。
【００５７】
ここで、この一連の処理が施された被処理物５４，５４，…について、一般に知られているボールオンディク試験により、被膜全体の密着強度（剥離荷重）を測定したところ、４０００［Ｎ］という極めて高い値が得られた。この値は、例えばエンジン部品用や金型部品用として十分に適用可能な値である。つまり、この実施例によれば、エンジン部品や金型部品等のように高い密着性が要求される用途に十分に対応可能な被膜を得られることが、証明された。
【００５８】
以上のように、この実施形態の表面処理装置１０によれば、真空槽１２内の上面近傍に円板状のプラズマ安定電極４６を設けるだけで、プラズマ３４内の電子が真空槽１２の内壁に流れ込むのを防止でき、ひいては当該プラズマ３４を安定化させることができる。従って、例えば安定したプラズマを得るためにプラズマガン内に電子注入電極という第３の電極を設けると共にそれ専用の直流電源装置を必要とする上述の従来技術に比べて、プラズマガン１８を含む表面処理装置１０全体の構成を簡素化し、かつ低コスト化することができる。しかも、プラズマ安定電極４６は任意に着脱可能とされているので、そのメンテナンスも容易である。
【００５９】
なお、この実施形態においては、表面処理として、放電洗浄処理，スパッタリング法による成膜処理およびプラズマＣＶＤ法による成膜処理を行う場合について説明したが、これに限らない。例えば、窒化処理を行う場合や、イオンプレーティング法等の他の方式による成膜処理を行う場合にも、この発明を適用することができる。勿論、被膜の種類も、チタン膜１００やシリコン含有ＤＬＣ膜１０２に限らない。
【００６０】
また、熱陰極２６に供給するカソード電力Ｅｃとして直流電力を用いたが、交流電力を用いてもよい。そして、熱陰極２６に代えて、冷陰極等の他の手段を用いてもよい。さらに、陽極２８についても、モリブデン製の扁平な環状体としたが、これに限定されるものではない。
【００６１】
そして、プラズマ３４を発生させるための手段としてプラズマガン１８を設けたが、これに限らない。例えば、プラズマガン１８と同様の構成を真空槽１２内に設け、当該真空槽１２内においてプラズマ３４を発生させてもよい。
【００６２】
さらに、プラズマ安定電極４６をアルミニウム製としたが、例えばステンレス等のアルミニウム以外の金属製としてもよい。また、金属に限らず、例えば絶縁性物質によって当該プラズマ安定電極４６を形成してもよい。そしてさらに、真空槽１２の内壁のうち上面部分のみを当該プラズマ安定電極４６によって覆うようにしたが、これ以外の部分を覆ってもよい。ただし、厳密には、プラズマ３４内の電子が流れ込みそうな部分のみを覆えば足りる。そして、必要に応じて当該プラズマ安定電極４６の形状を成形すればよい。
【００６３】
また、この実施形態において説明した各構成要素の形状や寸法，材質，或いは放電用ガスや材料ガス等の種類，流量等は、飽くまで一例であり、これに限定されるものではない。
【図面の簡単な説明】
【００６４】
【図１】この発明の一実施形態の概略構成を示す図解図である。
【図２】同実施形態において形成される被膜の断面を示す図解図である。
【符号の説明】
【００６５】
１０  表面処理装置
１２  真空槽
１６  真空ポンプ
１８  プラズマガン
３４  プラズマ
４６  プラズマ安定電極
【図１】
2006169562.tif 000003
【図２】
2006169562.tif 000004